(57)【要約】【課題】皮膚面への良好な貼付性と、貼付時に貼付していることを感じさせないような良好なフィット感とを有する皮膚貼付材ならびに皮膚貼付材巻回体を提供する。【解決手段】基材フィルムの一方の面に粘着剤層が設けられ、前記粘着剤層の粘着面を覆って剥離可能に積層された剥離ライナーを有する皮膚貼付材であって、前記粘着剤層は、アクリル系共重合体を含み、前記基材フィルムの厚みは、１〜９μｍであり、前記粘着剤層の厚みは、１６〜５０μｍであるようにして皮膚貼付材を構成する。【選択図】なし【特許請求の範囲】
【請求項１】
基材フィルムの一方の面に粘着剤層が設けられ、前記粘着剤層の粘着面を覆って剥離可能に積層された剥離ライナーを有する皮膚貼付材であって、
前記粘着剤層は、アクリル系共重合体を含み、
前記基材フィルムの厚みは、１〜９μｍであり、前記粘着剤層の厚みは、１６〜５０μｍであることを特徴とする皮膚貼付材。
【請求項２】
前記基材フィルムが、ウレタン系ポリマー、アミド系ポリマー、アクリル系ポリマー、オレフィン系ポリマーおよびエステル系ポリマーからなる群より選ばれた少なくとも一種である請求項１に記載の皮膚貼付材。
【請求項３】
前記アクリル系共重合体が、（メタ）アクリル酸アルキルエステル単量体、およびアルコキシ基含有エチレン性不飽和単量体を含む単量体混合物から得られるアクリル系共重合体を含有する請求項１または２に記載の皮膚貼付材。
【請求項４】
前記アクリル系共重合体が、（メタ）アクリル酸アルキルエステル単量体４０〜８０質量％、およびアルコキシ基含有エチレン性不飽和単量体１０〜６０質量％を含む単量体混合物から得られるアクリル系共重合体を含有する請求項１〜３のいずれか１項に記載の皮膚貼付材。
【請求項５】
前記アクリル系共重合体が、さらにカルボキシル基含有エチレン性不飽和単量体を含む単量体混合物から得られるアクリル系共重合体を含有する請求項３に記載の皮膚貼付材。
【請求項６】
前記アクリル系共重合体が、（メタ）アクリル酸アルキルエステル単量体４０〜８０質量％、アルコキシ基含有エチレン性不飽和単量体１０〜５０質量％、およびカルボキシル基含有エチレン性不飽和単量体１〜１０質量％を含む単量体混合物から得られるアクリル系共重合体を含有する請求項５に記載の皮膚貼付材。
【請求項７】
前記基材フィルムの他方の面を覆って剥離可能に積層された担持フィルムを有する請求項１〜６のいずれか１項に記載の皮膚貼付材。
【請求項８】
請求項７に記載の皮膚貼付材を巻回してなる皮膚貼付材巻回体。
【発明の詳細な説明】
【技術分野】
【０００１】
本発明は皮膚に貼り付けて使用される皮膚貼付材ならびに皮膚貼付材巻回体に関する。
【背景技術】
【０００２】
基材フィルムの片面に粘着剤層を設けてなる皮膚貼付材は、粘着剤層を介して皮膚面に貼着して使用される。このような皮膚貼付材を皮膚面に貼着すると、皮膚面に蒸れや痒みが生じ、時には炎症を起こすこともある。このため、皮膚貼付材には高い透湿性が要求される。
【０００３】
さらに、皮膚面は不規則かつ複雑な表面形状を有していることから、皮膚貼付材を構成する粘着剤層が皮膚面に完全に密着することが難しく、加えて皮膚面は柔軟に伸び縮みすることから、貼付時の良好な貼付性を有しながら、貼付していることを感じさせないような良好なフィット感を有する皮膚貼付材が求められている。
【先行技術文献】
【特許文献】
【０００４】
【特許文献１】特開平１０−３３６５５号公報
【発明の概要】
【発明が解決しようとする課題】
【０００５】
本発明は、上述した現状に鑑み、皮膚面への良好な貼付性・フィット感を有する皮膚貼付材ならびに皮膚貼付材巻回体を提供することを目的とする。
【課題を解決するための手段】
【０００６】
本発明者らは、前記目的を達成するために鋭意検討を重ねた結果、皮膚貼付材において、基材フィルムの厚さと、粘着剤層の厚さとを特定の範囲に制御することによって、上記課題を解決することができることを見出し、本発明を完成するに至った。
【０００７】
すなわち、本発明は、
基材フィルムの一方の面に粘着剤層が設けられ、前記粘着剤層の粘着面を覆って剥離可能に積層された剥離ライナーを有する皮膚貼付材であって、
前記粘着剤層は、アクリル系共重合体を含み、
前記基材フィルムの厚みは、１〜９μｍであり、前記粘着剤層の厚みは、１６〜５０μｍであることを特徴とする皮膚貼付材に関する。
【発明の効果】
【０００８】
本発明によれば、本発明の皮膚貼付材は、皮膚面に対する良好な貼付性と、貼付時に貼付していることを感じさせないような良好なフィット感とを有するものである。
【発明を実施するための形態】
【０００９】
（基材フィルム）
本発明の皮膚貼付材を構成する基材フィルムの厚さは、１〜９μｍであることが必要であり、３〜９μｍであることが好ましい。基材フィルムの厚さが１μｍ未満であると、皮膚貼付材を使用する際、または使用後皮膚面から剥離する際に、皮膚貼付材が破断してしまうおそれがある。一方、基材フィルムの厚さが９μｍを超えると、皮膚貼付材を皮膚面に貼付している際に、皮膚面の柔軟な動きに対してツッパリ感のような違和感が生じる場合や、基材フィルムの種類によっては皮膚貼付材の端部に引っ掛かりが生じる場合がある。
【００１０】
上述のような基材フィルムとしては、ポリエーテルウレタンやポリエステルウレタンなどのウレタン系ポリマー、ポリエーテルポリアミドブロックポリマーなどのアミド系ポリマー、ポリアクリレートなどのアクリル系ポリマー、ポリエチレンやポリプロピレン、エチレン／酢酸ビニル共重合体などのオレフィン系ポリマー、ポリエーテルポリエステルなどのエステル系ポリマーなどの材料から得ることができる。また、これらの基材フィルムは皮膚面への貼付時にムレや白化などを生じないようにするために、水蒸気透過性を有する材質から選択することが好ましく、例えばウレタン系やアミド系のフィルムを用いることが好適である。
【００１１】
なお、基材フィルムは上記材料のうちの何れか一種からなるものであってもよいし、任意の材料からなるフィルムを複数枚積層した積層フィルムであってもよい。また、当該基材フィルムは、織布、不織布、編布、ネット等の布帛と積層することができる。
【００１２】
（粘着剤層）
本発明において、粘着剤層の厚さは１６〜５０μｍ、好ましくは２０〜３５μｍとする。粘着剤層の厚さが１６μｍ未満であると、皮膚への粘着力が十分ではなく、場合によっては皮膚貼付材の端部が剥がれ易くなる可能性がある。一方、粘着剤層の厚さが５０μｍを超えると、皮膚貼付材を皮膚面に貼付している際に、皮膚貼付材の端部が引っ掛かったり、端部から粘着剤層がはみ出しやすくなったり、端部が汚れるおそれがある。
【００１３】
この粘着剤層は皮膚接着力の調整が容易であること、皮膚と接触した際に、皮膚刺激性が少ないことなどから、アクリル系共重合体を含むものである。
【００１４】
アクリル系共重合体としては特に限定されるものではないが、例えば、（メタ）アクリル酸アルキルエステル単量体、およびアルコキシ基含有エチレン性不飽和単量体を含む単量体混合物から得られるアクリル系共重合体を用いることが好ましい。
【００１５】
（メタ）アクリル酸アルキルエステル単量体は、粘着剤層に良好な皮膚貼付性を付与する主成分となるものであり、特にアルキル基の炭素数が６以上、さらには６〜１８の長鎖アルキル基を用いると効果的である。なお、（メタ）アクリル酸アルキルエステル単量体は、皮膚に対する刺激性が比較的少なく、長時間の使用によっても粘着力の低下が起こりにくいという利点を有するものである。
【００１６】
このような（メタ）アクリル酸アルキルエステル単量体の具体例としては、アクリル酸もしくはメタクリル酸のブチルエステル、プロピルエステル、オクチルエステル、ノニルエステル、デシルエステル、ドデシルエステル、ラウリルエステルなどを一種もしくは二種以上併用して用いることができる。なお、これらのアルキルエステル鎖は直鎖であっても、分岐鎖であってもよいことは云うまでもない。
【００１７】
アルコキシ基含有エチレン性不飽和単量体は、アクリル系共重合体に水蒸気透過性、所謂透湿性を付与する成分である。このようなアルコキシ基含有エチレン性不飽和単量体は特に限定されないが、例えば、メトキシポリエチレングリコールアクリレート、エトキシジエチレングリコールアクリレート、ブトキシジエチレングリコールアクリレート、メトキシエチルアクリレート、エトキシエチルアクリレート、ブトキシエチルアクリレートなどの炭素数が１〜４のアルコキシ基を有するアルコキシアルキルアクリレートを用いることが好ましい。
【００１８】
また、本発明におけるアクリル系共重合体は、さらにカルボキシル基含有エチレン性不飽和単量体を含む単量体混合物から得られるアクリル系共重合体を用いることが好ましい。カルボキシル基含有エチレン性不飽和単量体を含むことによって、得られる共重合体の凝集力が向上するので、粘着剤層の特性を調整する上で重要な単量体となる。このような単量体の代表例としては、アクリル酸、イタコン酸、クロトン酸、フマール酸、（無水）マレイン酸などが挙げられる。これらのうち、共重合性や取扱性などの点で好ましい単量体としては、アクリル酸が挙げられる。
【００１９】
上記アクリル系共重合体は、上記（メタ）アクリル酸アルキルエステル単量体とアルコキシ基含有エチレン性不飽和単量体とが共重合することによって得られるものが好ましく、（メタ）アクリル酸アルキルエステル単量体とアルコキシ基含有エチレン性不飽和単量体とカルボキシル基含有エチレン性不飽和単量体とが共重合することによって得られるものがより好ましい。
【００２０】
本発明のアクリル系共重合体は、上記各単量体以外に、親水性の付与などの各種改質を行うための改質用単量体として、スチレンや酢酸ビニル、Ｎ−ビニル−２−ピロリドンなどの単量体を必要に応じて適宜共重合してもよい。
【００２１】
アクリル系共重合体における（メタ）アクリル酸アルキルエステル単量体の含有量は、好ましくは４０質量％〜８０質量％、より好ましくは５０質量％〜７５質量％の範囲とする。（メタ）アクリル酸アルキルエステル単量体の含有量が上記範囲内であれば、良好な皮膚貼着性を示し、皮膚からの剥離の際には当該皮膚に対して糊残り現象が生じず優れた剥離性を有する。
【００２２】
また、アクリル系共重合体におけるアルコキシ基含有エチレン性不飽和単量体の含有量は、好ましくは１０質量％〜６０質量％、より好ましくは２０質量％〜６０質量％、さらに好ましくは２５質量％〜５０質量％の範囲とする。アルコキシ基含有エチレン性不飽和単量体の含有量が上記範囲内であれば、粘着剤層に優れた透湿性を付与することができる。
【００２３】
なお、カルボキシル基含有エチレン性不飽和単量体を含有させる場合、上述したアルコキシ基含有エチレン性不飽和単量体の含有量は、好ましくは１０質量％〜５０質量％、より好ましくは２０質量％〜４５質量％の範囲とする。
【００２４】
上記カルボキシル基含有エチレン性不飽和単量体の含有量は、好ましくは１質量％〜１０質量％であり、より好ましくは３質量％〜８質量％である。カルボキシル基含有エチレン性不飽和単量体の含有量が上記範囲内であれば、粘着剤層に優れた凝集力を付与することができ、糊残り現象などを抑えることができるとともに、皮膚刺激性も抑えることができる。
【００２５】
アクリル系共重合体の分子量測定溶媒に対する可溶分の重量平均分子量は、５０万〜２５０万、好ましくは６０万〜２００万程度に調整することが望ましいものである。
【００２６】
なお、ここで重量平均分子量および分子量分布は、ゲルパーミエーションクロマトグラフィー（ＧＰＣ）を用いて測定される値であり、測定サンプルをテトラヒドロフランにて溶解し、０．４５μｍφのメンブレンフィルタを通過する可溶分について行い、ポリスチレン換算にて算出する。
【００２７】
本発明の粘着剤層には、室温（２５℃）で液状もしくはペースト状の成分を含んでもよい。室温で液状もしくはペースト状の成分は、粘着剤層に柔軟性を付与して、当該粘着剤が皮膚と接触した場合に、皮膚刺激性を低減するためのものである。
【００２８】
このような室温で液状もしくはペースト状の成分としては、アクリル系共重合体と相溶するものであれば特に制限はない。例えば、フタル酸、マレイン酸、アジピン酸、ステアリン酸や各種脂肪酸とアルキルアルコールとのエステル類、エチレングリコール、グリセリンなどの多価アルコールとのエステル類などを用いることができる。より具体的には、１価のアルコールのエステルとしては、ジブチルフタレート、ジ−２−エチルヘキシルフタレート、ジブチルアジペート、ジ−２−エチルヘキシルセバケート、ジブチルマレエート、ミリスチン酸エチル、ミリスチン酸イソプロピル、パルミチン酸イソプロピル、ステアリン酸ブチル、イソステアリン酸イソプロピル、ラウリン酸ヘキシル、乳酸セチル、乳酸ミリスチル、フタル酸ジエチル、ミリスチン酸オクチルドデシル、オレイン酸オクチルドデシル、ジメチルオクタン酸ヘキシルデシル、２−エチルへキサン酸セチル、２−エチルヘキサン酸イソセチル、２−エチルヘキサン酸ステアリル、コハク酸ジオクチル等が挙げられる。また、２価以上のアルコールのエステルとしては、ジカプリル酸プロピレングリコール、ジカプリン酸プロピレングリコール、ジイソステアリン酸プロピレングリコール、モノカプリル酸グリセリル、トリカプリル酸グリセリル、トリ−２−エチルヘキサン酸グリセリル、トリカプリン酸グリセリル、トリラウリン酸グリセリル、トリイソステアリン酸グリセリル、トリオレイン酸グリセリル、トリ−２−エチルヘキサン酸トリメチロールプロパンなどを１種もしくは２種以上併用して使用することができる。このような室温で液状もしくはペースト状の成分は皮膚貼付材の他の要因などによって適宜決定できるが、アクリル系共重合体との相溶性の観点から、カルボン酸エステル、さらに好ましくはグリセリン脂肪酸エステル、よりさらに好ましくは飽和脂肪酸のグリセリンエステルが好適に用いられる。
【００２９】
また、上記脂肪酸として、カプリル酸、カプリン酸、２−エチルヘキシル酸等の飽和脂肪酸を挙げることができ、これらの単独もしくは２以上を用いることができる。これらの飽和脂肪酸は不飽和二重結合を有さないので、粘着剤、すなわち粘着剤層の酸化劣化を防止することができる。
【００３０】
飽和脂肪酸として上述のようなカプリル酸等を用いた場合、各種飽和脂肪酸とアルコールとのエステル類として、トリカプリル酸グリセリルやトリカプリン酸グリセリル、トリ−２−エチルヘキサン酸グリセリルが得られる。これらのカルボン酸エステルの中でも、アクリル系共重合体との相溶性などの点からは、特にトリカプリル酸グリセリルを用いることが好ましい。
【００３１】
なお、アクリル系共重合体と、上記カルボン酸エステル等の室温で液状もしくはペースト状の成分との含有割合は、例えば、アクリル系共重合体の１００質量部に対して２０質量部〜１００質量部であることが好ましい。当該成分の含有割合が、上記範囲にあることによって、粘着剤層に十分な柔軟性を付与することができるため、良好な皮膚貼付性を有するとともに、皮膚から貼付材を剥離する際の物理的な皮膚刺激を抑え、良好な剥離性を実現することができる。
【００３２】
本発明の皮膚貼付材を構成する粘着剤層には、適度な凝集力を付与するために架橋処理を施すことが好ましい。架橋処理としては、電子線やγ線、Ｘ線などの電離性放射線の照射による物理的架橋と、架橋剤による化学的架橋とがあるが、取扱い性や再現性良く架橋を施すという観点から架橋剤による化学的架橋処理を施すことが好ましい。例えば、粘着剤層を構成する材料を配合した粘着剤組成物に架橋剤を添加して、加熱処理することで架橋処理が施される。このような架橋剤としては、イソシアネート系架橋剤、過酸化物系架橋剤、金属キレート系架橋剤など架橋処理する際に使用される架橋剤を用いることができる。
【００３３】
上記のようにして架橋処理を施した粘着剤層は、架橋度合いによって適度な皮膚貼付性と凝集性とのバランスを保持するものであるが、アクリル系共重合体の分子量や分子量分布もこれらの調整に対して影響を与えるものである。
【００３４】
本発明における皮膚貼付材は、粘着剤層の表面の汚染を防ぐために、使用するまで粘着剤層表面を剥離ライナーにて被覆しておく。この剥離ライナーは、一般的に皮膚や皮膚へ貼付する粘着テープに用いられるものを使用することができる。具体的には、上質紙、グラシン紙、パーチメント紙などの表面に、シリコーン樹脂やフッ素樹脂などの剥離性能を有する剥離剤をコーティングしたものや、上質紙に樹脂をアンカーコートしたもの、またはポリエチレンラミネートしたものなどの表面にシリコーン樹脂やフッ素樹脂などの剥離性能を有する剥離剤をコーティングしたものを使用することができる。
【００３５】
なお、特に図示しないものの、本発明の皮膚貼付材は、上述した基材フィルムの、粘着剤層が形成された面と反対側の面において、担持フィルムを剥離可能に積層することができる。
【００３６】
担持フィルムの素材としては、プラスチックフィルム（例えばポリエチレン、ポリプロピレン、ポリエステル、およびこれらの積層複合体等）、紙（例えば上質紙、クラフト紙等）などが、好ましいものとして挙げられる。これらのなかでも、透明性を有するプラスチックフィルムは、貼付場所を皮膚貼付材を介して見ながら貼付することができるため、カテーテル等の医療器具を固定する際には、その有用性が特に顕著となる。担持フィルムを基材フィルムの背面に剥離可能に貼り合わせるには、インフレーション成型、押出ラミネート成型、積層成型、キャスティングなど、公知の方法を用いることができる。
【００３７】
担持フィルムの厚さは、素材によっても異なるが、通常、１５〜２００μｍ程度が好ましく、２０〜１００μｍ程度がより好ましい。
【００３８】
また、特に図示しないものの、本発明の皮膚貼付材は、上述のように担持フィルムに積層した状態で巻回させ、巻回体とすることもできる。
【００３９】
次に、本発明の皮膚貼付材の製造方法の一例を以下に示すが、何らこれらに限定されるものではない。
【００４０】
最初に、例えば、（メタ）アクリル酸アルキルエステル単量体、アルコキシ基含有エチレン性不飽和単量体、および必要に応じてカルボキシル基含有エチレン性不飽和単量体を含む単量体混合物を、有機溶剤中で通常のラジカル重合によって共重合反応させてアクリル系共重合体溶液を調製する。次に、必要に応じて、このアクリル系共重合体溶液の固形分（アクリル系共重合体）１００質量部に対して２０〜１００質量部のカルボン酸エステル等の、室温で液状もしくはペースト状の成分、および必要に応じて架橋剤を配合して粘着剤組成物の溶液を調製する。
【００４１】
次いで、得られた粘着剤溶液を剥離ライナーの剥離処理面の全面、又は部分的に塗布する。部分的に塗布する場合は、例えばドット状又は条状に塗布するのが好ましい。条状の場合、例えば直線状塗布又は波状塗布などが挙げられるが、気体の通気路として機能する空間、すなわち条間空間が確保されていれば、いずれの形状であっても良い。波状塗布は、皮膚に貼付中の条間空間の断面積の経時的な変化が少ないことから好ましい。剥離ライナーに塗布された粘着剤溶液を乾燥した後、担持フィルムを積層した基材フィルムを貼り合わせ、皮膚貼付材を得る。
【実施例】
【００４２】
以下に実施例を挙げて本発明をさらに具体的に説明するが、これらの実施例は本発明を限定するものではない。なお、以下にて、「部」および「％」とは、それぞれ「質量部」および「質量％」を意味する。
【００４３】
（実施例１）
イソノニルアクリレート６５部、２−メトキシエチルアクリレート３０部、アクリル酸５部からなる単量体混合物を共重合反応して得られたアクリル系共重合体の溶液に、アクリル系共重合体１００部に対して、トリカプリル酸グリセリル６０部、架橋剤としての三官能性イソシアネート化合物０．０４部を配合して均一な粘着剤溶液を作製した。
【００４４】
次に、この溶液を片面にシリコーン剥離処理した剥離ライナーの剥離処理面に、乾燥後の厚みが２６μｍとなるように塗布、乾燥して粘着剤層を形成した。この粘着剤層を、厚さ８μｍのポリウレタンフィルム（基材フィルム）に、厚さ４０μｍのポリプロピレンフィルム（担持フィルム）が剥離可能に積層された積層フィルムのポリウレタンフィルム面に貼り合わせ、実施例１の皮膚貼付材を得た。
【００４５】
（実施例２〜４、比較例１〜４）
基材フィルム種、基材の厚みおよび乾燥後の粘着剤層の厚みを表１に記載するように変更した以外は実施例１と同様にして、実施例２〜４及び比較例１〜４の皮膚貼付材を得た。
【００４６】
実施例１〜４及び比較例１〜４の皮膚貼付材について、表１にまとめて示す。
【００４７】
【表１】
2018023785.tif 000002
【００４８】
（貼付時の官能評価）
実施例１〜４及び比較例１〜４の各皮膚貼付材について、ボランティア５人の前腕部に、幅５０ｍｍ×長さ５０ｍｍの矩形状に裁断した皮膚貼付材の剥離ライナーを剥がした後、粘着剤層面を貼着した。次いで、担持フィルムを剥離し、この状態で、室温で３時間経過した際の、貼付箇所のツッパリ感、皮膚貼付材の端部の浮き具合、皮膚貼付材の端部の引っ掛かりの有無を３段階で評価した。
【００４９】
【表２】
2018023785.tif 000003
【００５０】
（ツッパリ感）
３：ツッパリ感が無い、２：若干ツッパリ感がある、１：ツッパリ感がある
（浮きの具合）
３：浮きなし、２：端部に若干浮きあり、１：半分以上浮きあり
（引っ掛かり具合）
３：端部が引っ掛からない、２：端部がわずかに引っ掛かる、３：端部が引っ掛かる
【００５１】
結果を表２に示す。
実施例１〜４の皮膚貼付材は、貼付している間、端部の浮きも見られず良好な皮膚貼付性を示した。また、実施例１〜４の皮膚貼付材は、皮膚の動きに対して良好な追従性を示し、ツッパリ感がほとんど無く、貼付することを感じさせないような良好なフィット感であった。さらに、実施例１〜４の皮膚貼付材は、貼付時の端部の引っ掛かりもなく、粘着剤層のはみ出しによる汚れが生じないものであった。
【００５２】
一方、比較例１及び４の皮膚貼付材は貼付中にツッパリ感が見られ、貼付していることを感じるものであった。中でも、比較例４の皮膚貼付材は貼付中に端部の引っ掛かりも生じていた。また、比較例２の皮膚貼付材は、貼付中に端部の浮きが見られ、皮膚貼付性に劣るものであった。さらに、比較例３の皮膚貼付材は、貼付時の端部の引っ掛かりが生じ、且つ、若干粘着剤層のはみ出しによる汚れが確認された。
【００５３】
（実施例５）
イソノニルアクリレート６５部、２−メトキシエチルアクリレート３０部、アクリル酸５部からなる単量体混合物を共重合反応して得られたアクリル系共重合体の溶液に、アクリル系共重合体１００部に対して、トリカプリル酸グリセリル６０部、架橋剤としての三官能性イソシアネート化合物０．１３部を配合して均一な粘着剤溶液を作製した。
【００５４】
次に、この溶液を片面にシリコーン剥離処理した剥離ライナーの剥離処理面に、乾燥後の厚みが１６μｍとなるように塗布、乾燥して粘着剤層を形成した。この粘着剤層を、厚さ８μｍのポリウレタンフィルム（基材フィルム）に、厚さ４０μｍのポリプロピレンフィルム（担持フィルム）が剥離可能に積層された積層フィルムのポリウレタンフィルム面に貼り合わせ、実施例５の皮膚貼付材を得た。
【００５５】
（実施例６〜９、比較例５〜８）
ポリウレタンフィルムの厚みおよび乾燥後の粘着剤層の厚みを表３に記載するように変更した以外は実施例５と同様にして、実施例６〜９及び比較例５〜８の皮膚貼付材を得た。
【００５６】
実施例５〜９及び比較例５〜８の皮膚貼付材について、表３にまとめて示す。
【００５７】
【表３】
2018023785.tif 000004
【００５８】
（モジュラス）
実施例５〜９及び比較例５〜８の皮膚貼付材について、皮膚貼付材を幅１０ｍｍ×長さ１００ｍｍの矩形状に裁断し、剥離ライナーを剥がした後、引張試験機のチャック間が４０ｍｍになるように装着した。次に、担持フィルムを剥がした後、速度３００ｍｍ／分で引っ張り、伸び率が１０％、３０％、１００％のときの荷重（Ｎ／１０ｍｍ）を読み取った（ｎ＝３の平均値）。
【００５９】
（透湿度）
実施例５〜９及び比較例５〜８の皮膚貼付材について、口径３８ｍｍのガラス容器に精製水１０ｍＬを入れ、ガラス容器の口を剥離ライナーおよび担持フィルムを剥がした皮膚貼付材で覆い、ガラス容器の口部分外周に粘着テープを捲きつけて密封シールした。このガラス容器の重量を測定した後、これを温度４０℃、湿度３０％ＲＨの条件下で２４時間保存した。２４時間保存後、ガラス容器の重量を測定して、保存前後の重量差から、水蒸気が透過した量を求めた。この値から試験片の１ｍ２当りの透湿量（透湿度）を算出した（ｎ＝３の平均値）。
【００６０】
（粘着力）
実施例５〜９及び比較例５〜８の皮膚貼付材について、皮膚貼付材の担持フィルムを剥離し、ポリウレタンフィルム面に粘着テープ（Ｎｏ．３１Ｂ：日東電工株式会社製）を貼り合わせた。次に、幅１０ｍｍ×長さ約７０ｍｍの矩形状に裁断し、剥離ライナーを剥がした後、粘着剤層面をベークライト板に貼り合わせ、重さ２ｋｇのローラーを一往復させて圧着した。３０分経過後、引張試験機にて、剥離角度１８０°、速度３００ｍｍ／分にて引き剥がし、その際の剥離力を測定した（ｎ＝３の平均値）。
【００６１】
【表４】
2018023785.tif 000005
【００６２】
結果を表４に示す。
実施例５〜９の皮膚貼付材は、適度な粘着力を有することから、皮膚面への良好な貼付性を示すとともに、低いモジュラスと高い透湿度によって、貼付時の蒸れやツッパリ感などを感じにくく、貼付していることを感じさせないような良好なフィット感を示すものであった。
一方、比較例５及び６の皮膚貼付材は、実施例と比較してモジュラスが高い傾向にあり、貼付時にツッパリ感を有し、明らかに貼付していることが感じられるものであった。比較例７の皮膚貼付材は、モジュラスが低くかつ透湿度も高いものであったが、粘着力が低く、貼付時に剥がれやすいものであった。比較例８の皮膚貼付材は、透湿度が低い水準にあり、蒸れなどが生じやすく、掻痒感を有するおそれがあるものであった。
【００６３】
以上、本発明を上記具体例に基づいて詳細に説明したが、本発明は上記具体例に限定されるものではなく、本発明の範疇を逸脱しない限りにおいて、あらゆる変形や変更が可能である。